FR 2687671 A1 19930827 FR 9202027 A 19920221 La présente invention concerne des monomères dérivés de sultones perhalogénées, leur procédé de préparation, les polymères obtenus à partir des dits monomères et leur utilisation pour l'élaboration de matériaux à conduction ionique. On connaît des composés ROCF2CF(CF3)SO2F dans lesquels R est un groupement alkyle comportant une double liaison vinylique ou un groupe epoxy, ainsi que leur procédé de préparation à partir d'une sultone fluorée cyclique (Gary L. Gard, et al, J. of Fluorine Chemistry, 48 (1990) 107-122). Par le brevet européen N"13199 (Armand et Duclot), on connaît les électrolytes polymères obtenus par dissolution d'un sel M+X- dans un polymère solvatant comportant des hétéroa- tomes, M+ représentant H+, un cation métallique, un cation organique du type ammonium, amidinium ou guanidinium; X représentant un anion à charge électronique délocalisée, par exemple Ber~, C104-, RFSO,- ou (RFSO2)2N- ; RF représentant un groupement perfluoroalkyle ou perfluoroaryle. Ces électrolytes polymères ont de nombreuses applications, en particulier dans le domaine des générateurs électrochimiques, des systèmes de modulation de la lumière (M. Armand et al, EP-87401555), des capteurs, par exemple pour des membranes sélectives ou de référence (A. Hammou et al, FR-86.09602). De nombreux travaux ont été effectués, en particulier pour l'amélioration des propriétés de conduction de ces matériaux. Ils ont abouti par exemple à la formation de copolymères à base d'oxyde d'éthylène (M. Armand et al, FR-83.09886) ou de réseaux réticulés par des ponts uréthanes (H. Chéradame et al, FR-8007135, US-4,357,401). Ces matériaux ont cependant pour caractéristique commune de présenter une mobilité de l'anion X qui est, dans la plupart des cas, supérieure à celle du cation M+. Cette propriété est un inconvénient, en particulier pour les systèmes électrochimiques pour lesquels la réaction d'électrode fait intervenir le cation M+. Le passage du courant entraîne l'établissement d'un gradient de concentration du sel dissous qui augmente la résistivité de 1 r électrolyte et peut amener la formation à proximité des interfaces, de composés stoechiométriques polymère-sel présentant une conductivié ionique insuffisante. Plusieurs tentatives ont été faites pour synthétiser des polymères contenant des groupements an ioniques attachés à la chaîne macromoléculaire. Les ionophores contenant des groupements alkylsulfonates RSO3-, des groupements carboxylates ou des groupements perfluorocarboxylates RFCO2 [D.J. Bannister et al, Polymer 25, 1291 (1984) ; E. Tsushida et al, Macromolecules 21, 96 (1988)] sont cependant très peu dissociés dans les polymères solvatants de type polyéther comme le polyoxyde d'éthylène. Les conductivités ioniques obtenues avec de tels matériaux sont ainsi très faibles et ne permettent pas d'envisager d'applications pratiques. Par ailleurs, des groupements perfluorosulfoniques RFSO3 constituent les groupements ionophores des membranes échangeuses d'ions de type NAFIONR. Ces matériaux ne présentent de conductivité ionique qu'en présence de solvants polaires tels que liteau, les alcools, le carbonate de propylène ; la trame perfluorée de ce type de polymère n'a en effet aucun caractère solvatant ni dissociant, contrairement aux polyéthers. La présente invention a pour but de fournir des monomères permettant d'obtenir des polymères particulièrement intéressants pour l'élaboration de matériaux à conduction cationique. C'est ainsi que la présente invention a ainsi pour objet des monomères perhalogénés. Elle a également pour objet un procédé de préparation de ces monomères. Elle a en outre pour objet les polymères obtenus à partir des dits monomères. Enfin, elle a pour objet des matériaux à conduction ionique contenant les dits polymères. Les monomères de la présente invention sont des composés répondant à la formule générale (1) suivante dans laquelle - A représente l'un des groupes ou R3-O-CF2- ou R3 - Z représente F, C1, -0Si(CH3)3 ou un groupement ionique ; Z etant différent de F lorsque A représente R3-O-CF2 OU R3- - X représente F, C1, H ou RF ; X étant RF lorsque A représente R3 - les radicaux R1, RZ et R3, identiques ou différents, sont choisis parmi les radicaux organiques non perfluorés polymérisables - RF est choisi parmi les radicaux perfluoroalkyle et les radicaux perfluoroaryle. Les groupements ioniques représentés par Z particulièrement préférés sont choisis parmi 1/mMm+[-0]-, 1/mMe[-N-S02-Q] , 1/mMm+[-CH(SO2-Q)]- et 1/mMm+[-C(SO2-Q)2]-, Q représentant -RF OU -CFX-A, avec X = RF lorsque A = R3 ; Me représentant un ion d'un métal ayant la valence m, choisi parmi les métaux alcalins, les métaux alcalino-terreux, les métaux de transition et les terres rares, ou un ion ammonium repondant à la formule NH(4j)Rj+, ou un ion amidinium répondant à la formule RC(NH2-jRj)2+, ou un ion guanidinium répondant à la formule C(NH2-jRj)3+, avec j = 0, 1 ou 2, R étant choisi parmi l'hydrogène, un groupement alkyle, oxaalkyle ou aryle. Parmi les differents cations M > , ceux qui correspondent à des réactions d'électrodes, par exemple dans les systèmes de stockage d'énergie, de modulation du rayonnement electromagnetique, les électrodes de référence, sont particulièrement intéressants. A cet égard, les ions Li+, Na+, K+, Cs+, NH4+, Ca++, Cu++, Zn++, Mg++ sont particulièrement préférés. Parmi les groupements RF du type perfluoroalkyle, on préfère les radicaux perfluoroalkyle ayant de 1 à 8 atomes de carbone, et plus particulièrement les radicaux perfluoroalkyle ayant de 1 à 4 atomes de carbone. On peut citer les radicaux CF3-, C2F5-, n-C3F7-, n-C4F9-. Parmi les groupements RF du type perfluoroaryle, on préfère les radicaux perfluoroaryle ayant de 6 à 8 atomes de carbone, par exemple le radical perfluorophényle. Les groupements organiques non perfluorés polymérisables R1, R2 et R3 permettent des réactions de polymérisation par voie radicalaire, anionique, cationique ou stéréospécifique, ou par polycondensation. Ils peuvent être choisis parmi ceux qui comportent des doubles liaisons, par exemple des doubles liaisons du type vinyle, allyle, vinylbenzyle ou acryloyle. Ils peuvent également être choisis parmi ceux qui comportent des fonctions oxirane, oxétane, azétidine ou aziridine. En outre, ils peuvent être choisis parmi ceux qui comportent des fonctions alcool, thiol, amine, isocyanate ou trialcoxysilane. Ils peuvent également être choisis parmi ceux qui comportent des fonctions permettant une électropolymérisation. Le groupement R est choisi de préférence parmi H, les groupements alkyles ayant de 1 à 20 atomes de carbone, les groupement oxalkyle ayant de 1 à 20 atomes de carbone ou les groupements aryle ayant de 6 à 30 atomes de carbone. On préfèrera tout particulièrement les groupements méthyle, éthyle, propyle, lauryle et méthoxyéthyle. Parmi les monomères de la présente invention, on préfère tout particulièrement ceux qui répondent à la formule générale (1), dans laquelle Z représente un groupement ionique. A titre d'exemple, on peut citer les familles suivantes * 1/mMm+[A-CFX-SO3]-, * 1/mMm+[A-CFX-SO2-N-SO2-RF]-, 1/mMm+[A-CFX-SO2-CH(SO2-RF)]-, 3-, I/mMmfCA-CFX-S02-C(SO-RF)21-, * 1/mMm+ [A1 -CFX1 -S02-N-S02-CFX2-A2]-, 1/mMm+ [A1 -CFX1-SO2-CH (SO2-CFX2-A2)]-, 1/mMm+[A1-CFX1-SO2-C( SO2-CFX2-A2)2]-, A1 et A2, identiques ou différents, étant choisis parmi les groupements A cités précédemment ; X1 et X2, identiques ou différents, étant choisis parmi les groupements X cités précédemment, étant entendu que X est RF Si A correspondant est R3. Les composés monomères suivants sont particulièrement intéressants : (C3H5)2NCOCF2SO2F, K[ (C3H5) 2NCOCF2sO33, Na[(C3H5)2NCOCF2SO3], Li[ (C3H5)2NCOCF2SO3J, (C3H5)2NCOCF(CF3) SO2F, K[(C3H5)2NCOCF(CF3)SO3], r Na[(C3H5)2NCOCF(CF3 )SO3] , Li [ ( C3Hs ) 2NCOCF (CF3) S03], Li [H2C=CHCH2O (CF2)2SO3], r Li [ (C3Hs) 2NCOCF (CF3) S02] 2N, Li [H2C=CHCH20 (CF2) zS02 (CF3SO2) 2C] , K[ CHzOHCHOHCH20 (CFz) 2SO3], Li[(CH3O) 3Si (CH2 ) 3N (CH3 ) COCF (CF3 ) SO3], Les composés de la présente invention peuvent tous être obtenus avantageusement à partir d'une sultone cyclique (2) obtenue directement par réaction entre le trioxyde de soufre 503 et un dérivé polyhalogéné de l'éthylène, et transformée quantitativement en fluorure d'acide sulfonylacétique (3) par isomérisation en présence d'une base nucléophile. La base nucléophile catalysant l'isomérisation de la sultone cyclique peut être choisie parmi les éthers (par exemple le diéthyléther, le tétrahydrofurane, les glymes), les fluorures ioniques, les bases azotes (par exemple les pyridines, les trialkylamines). 'J Les composés de la présente invention répondant à la formule (1) dans laquelle A représente R1R2N-CO- et Z représente F, désignés ci-après par composés (4), sont obtenus par réaction du fluorure d'acide sulfonylacétique (3) sur une amine en présence d'une base, selon le schéma réactionnel suivant: Dans un mode de réalisation préféré, la base permettant la neutralisation de l'acide HF formé au cours de la réaction est une résine échangeuse d'ion de type faiblement basique, par exemple une amine tertiaire, ce qui permet la séparation facile par simple filtration des sous-produits de la réaction. Dans un autre mode de réalisation, l'amine R1R2NH en excès peut être utilisée comme comme base. Un composé de la présente invention répondant à la formule (1) dans laquelle A représente R1R2N-CO- et Z est différent de F, désigné ci-après par composé (5), est obtenu en faisant réagir le composé (4) avec le réactif approprié. Ainsi, un composé (5a) dans lequel Z = 1/mMm+[-O- ] est obtenu par réaction d'un composé (4) avec 1/mMm+OH- ou avec 1/mMm+[OSI(CH3)3]-. Un composé (5b) dans lequel Z est C1 est obtenu par réaction d'un composé (4) avec un chlorure 1/mMm+Cl-, de préférence avec un chlorure alcalin ou alcalino-terreux, suivant la réaction : A-CFX-SO2F + l/mMtCl~ --- > A-CXF-SO2Cl +1/mMm+F-. Un composé (5c) dans lequel Z est -OSi(CH3)3 est obtenu par réaction d'un composé (4) avec un agent de silylation, en particulier l'hexaméthyldisiloxane selon la réaction A-CFX-SO2F + (CH3)3SiOSi(CH3)3 --- > A-CFX-SO3Si(CH3)3 + FSi(CH3)3 Un composé (5d) pour lequel Z = l/mM [-NS02Q]~ est obtenu par réaction du composé (4) correspondant avec 1/in[HNSO2Q] en présence d'une base nucléophile. Un composé (5e) pour lequel Z = 1/mMm+[-CH(SO2Q)]- est obtenu par réaction du composé (4) correspondant avec 1/mMm+[H2C(SO2Q)]- en présence d'une base nucléophile. Un composé (5f) pour lequel Z = 1/mMm+[-C(SO2Q)2]- est obtenu par réaction du composé (4) correspondant avec l/mM[HC(S02Q)2]~ en présence d'une base nucléophile. Dans les composés (5d) à (5f), Q représente A-CFX- ou RF-. La base nucléophile est choisie de préférence parmi les trialkylamines tpar exemple la triéthylamine, la di-isopropyléthylamine, la quinuclidine, le 1,4 diazabicyclo[2,2,2]octane (TED)], les pyridines (par exemple la pyridine, les alkylpyridines, les dialkylaminopyridines), les imidazoles (par exemple les N-alkylimidazoles, l'imidazo[1,2-a]pyridine), les amidines, par exemple le 1,5-diazabicyclo[4,3,0]non-5-ène (DBN) et le 1,8 diazabicyclo[5, 4, 0]undec-7-ène (DBU)], les guanidines [par exemple la tétraméthylguanidine et la 1,3,4,7,8 hexahydro-1-méthyl-2H-pyrimido [1,2-a] -pyrimidine (HPP)]. Les composés de la présente invention répondant à la formule (1) dans laquelle A représente R30-CF2-, désignés ciaprès par famille (6), sont obtenus à partir du fluorure d'acide sulfonylacétique (3) par un procédé en trois étapes. Au cours d'une première étape, on fait réagir le fluorure d'acide sulfonylacétique (3) avec un fluorure M'F ; au cours d'une seconde étape, on met en contact le perfluoroalcoxyde (7) obtenu avec un réactif R3Y pour obtenir le composé R30-CF-CFX-So2F (8) suivant les schémas réactionnels Enfin, au cours d'une troisième étape, on fait réagir le composé (8) avec le réactif approprié pour remplacer le fluor du groupe SO2F par Cîr -OSi(CH3)3, un groupement ionique choisi parmi I/mMmf[ l/mMrt[-NS02R] , 1/mMm+[-CH(SO2RF)]- ou 1/mMm+[-C(SO2RF)2]-, suivant des procédés analogues à ceux décrits pour l'obtention des composés (5) à partir d'un composé (4). Le fluorure M'F est un fluorure d'un cation métallique ou d'un cation organique peu polarisant. Parmi les cations appropriés, on peut citer les ions Ag+, K+, Rb+, Cs+, les ions tétraalkylammonium, les ions tétraalkyl-phosphonium et les ions tétra (dialkylamino) phosphonium. Dans le réactif R3Y, Y représente un groupe partant tel que C1, Br, I, un alkyl-sulfonate, un aryl-sulfonate ou un perfluoro- alkylsulfonate. Les composés de la présente invention répondant à la formule (1) dans laquelle A représente R3-, Z est différent de F et X représente RF, désignés ci-après par composés (9), sont obtenus à partir du fluorure d'acide sulfonylacétique (3) par un procédé en trois étapes. Au cours d'une première étape, le fluorure d'acide sulfonylacétique est traité par l'eau, ce qui provoque une hydrolyse suivie d'une décarboxylation selon le schéma réactionnel suivant Le composé (10) obtenu possède sur le carbone en &alpha; un proton présentant un caractère acide permettant la formation d'un carbanion qui donne lieu, au cours d'une deuxième étape, à une réaction de substitution nucléophile en présence d'une base, qui permet d'obtenir le composé (11) selon le schéma réactionnel suivant La base est choisie de préférence parmi les dérivés azotés présentant un encombrement stérique empêchant la formation d'un ammonium quaternaire par réaction directe sur R3Y. Au cours d'une troisième étape, on fait réagir le composé (11) obtenu avec le réactif approprié pour remplacer le fluor du groupe SO2F par Cîr -OSi (CH3) 3, un groupement ionique choisi parmi 1/mMm+[-O]-, l/mM[-NSOzRF)] , 1/mMm+[-CH(SO2RF)] ou 1/mMm+[-C(SO2RF)2]-, selon des procédés analogues à ceux décrits pour l'obtention des composés (5) à partir d'un composé (4). Lorsqu'un composé monomère de la présente invention est un composé symétrique tel que 1/mMm+ [(A-CFX-SO2)2N]-, 1/mMm+[(A-(A-CFX-S02) 2CH] - ou I/rP[ (A-CFX-SO2)3C]-, il peut être préparé par action directe du fluorure d'acide sulfonylacétique A-CFX-SOzF, obtenu par isomérisation de la sultone cyclique correspondante, sur le nitrure ionique Li3N ou le carbure ionique C3Al4 dans un solvant aprotique polaire, le groupement A représentant R1R2N-CO- ou R30-CF2- ou R3-. Bien entendu, les monomères de la présente invention dans lesquels Z représente un groupement ionique obtenus par l'un des procédés décrits ci-dessus peuvent être modifiés par les procédés classiques d'échange de cations, par exemple à l'aide de résines échangeuses d'ions, en vue de remplacer le cation M par un autre cation. Lorsque les groupes polymérisables existant dans les groupements R1, R2 et R3 présentent des fonctions dont la réactivité pourrait interférer avec les réactions de préparation des monomères telles que décrites ci-dessus, les dites fonctions peuvent être protégées par des réactifs qui leurs sont liés d'une manière réversible. Les composés monomères de la présente invention peuvent être polymérisés grâce aux fonctions polymérisables présentes dans les groupements R1, R2 et R3. Les polymères obtenus selon la présente invention portent des fonctions -SO2Z. Selon une première variante, on obtient un polymère linéaire dont la trame est constituée par les groupements R1, R2 ou R3 polymérisés et porte des greffons présentant des terminaisons -SOzZ. Ce polymère est obtenu par homopolymérisation d'un composé monomère de la présente invention. Les composés monomères de la présente invention peuvent être homopolymérisés lorsque le groupement A comporte au moins deux fonctions réactives complémentaires. A titre d'exemple, on peut citer les groupements A comportant un groupe diallyle amino, vinylphénylamino ou acrylamidoéthylamino. Selon une deuxième variante, les polymères de la présente invention sont obtenus sous forme de copolymères à partir d'au moins un monomère de la présente invention et d'un ou plusieurs comonomères. Au moins l'un des comonomères est choisi de telle sorte qu'il comporte une fonction capable de réagir avec le groupement polymérisable du monomère selon l'invention. Les comonomères peuvent en outre être choisis en fonction des propriétés particulières qu'ils conféreront au copolymère. A cet égard, on peut également introduire dans le copolymère, des monomères additionnels ne réagissant pas avec le monomère de l'invention, mais intéressants par leurs propriétés. Les copolymères peuvent être obtenus par deux voies différentes. Suivant une première voie, on obtient un polymère contenant des unités monomères de la présente invention en copolymérisant les composés monomères de la présente invention avec un homopolymère ou un copolymère préexistant comportant des fonctions capables de réagir avec la fonction portée par l'un au moins des groupements R1, R2 ou R3. Les copolymères ainsi obtenus sont constitués par une trame macromoléculaire constituée par l'homopolymère ou le copolymère préexistant sur laquelle sont greffées les unités monomères selon l'invention, comportant un groupe -SO2Z. Comme exemple de polymères préexistants, on peut citer les polymères obtenus par polymérisation d'allylglycidyléther, éventuellement en présence d'autres monomères tels que l'oxyde d'éthylène ou le méthylglycidyléther, les copolymères butadiène-acrylonitrile, un copolymère de diisocyanate de a, diaminooligooxyéthylène et de poly(oxyéthylène-triol). Suivant une deuxième voie, les composés monomères de la présente invention peuvent être incorporés dans des polymères par copolymérisation directe avec un ou plusieurs co-monomères dont l'un au moins porte des fonctions capables de réagir avec la fonction portée par l'un au moins des groupements R1, R2 ou R3. Parmi ces monomères capables de polymériser avec un monomère de l'invention, on peut citer l'allylglycidyl éther, les époxyalcènes, les acrylates de glycidyle; parmi les monomères non réactifs on peut citer l'oxyde d'éthylène, l'oxyde de propylène, le méthylglycidyl éther. Dans tous les cas, lorsque le monomère selon l'invention choisi est du type symétrique, c'est-à-dire lorsque le substituant Z comporte un groupement A-CFX-, qui peut être identique ou différent du groupement A-CFX- provenant du fluorure de l'acide acétylsulfonique de départ, les copolymères obtenus sont réticulés. Quel que soit le mode d'obtention des polymères incorporant des monomères selon la présente invention, les polymères sont particulièrement intéressants lorsque Z représente un groupement ionique choisi parmi VmM+[-O], 1/mM+[-NSO2QJ, 1/mM[-CH(SOzQ)]~ et 1/mMm+[-C(SO2Q)2]-, Q représentant RF OU [R1R2NCOCF(X)-] ou [R3OCF2CF(X)-] ou [R3CF(RF)-]. Dans ce cas, les polymères portent des anions greffés sur la chaîne macromo léculaire et ils constituent en eux-même des matériaux à conduction ionique sans adjonction supplémentaire de sels. Lorsque les polymères de la présente invention sont obtenus à partir de monomères selon l'invention comportant un groupement Z ionique, ils peuvent être traités de manière classique, par exemple à l'aide de résines échangeuses de cations, pour remplacer le cation Mm+ par un cation différent. Les matériaux à conduction ionique de la présente invention, dans lesquels les anions sont fixés sur la chaîne macomoléculaire, sont particulièrement utiles dans les systèmes électrochimiques pour lesquels la réaction d'électrode fait intervenir les cations, par exemple dans les cellules électrochimiques comportant une anode contenant du lithium. Parmi ces systèmes électrochimiques, on peut citer les générateurs électrochimiques au lithium, les systèmes électrochromes, ou encore les capteurs comportant des membranes sélectives ou des membranes de référence. La présente invention est décrite plus en détail dans les exemples suivants, donnés à titre illustratif, mais non limitatif. EXEMPLE 1 La perfluropropanesultone (12) est obtenue par addition de l'hexafîuoroprène sur le trioxyde de soufre et le composé est purifié par distillation (Teb = 45"C sous 105 Pa). Dans un ballon muni de quatre cols permettant de recevoir une ampoule à brome, une entrée et une sortie d'argon sec et un palier d'agitation mécanique, on introduit 50 ml d'éther éthylique anhydre et 4 g de résine échangeuse d'ions faiblement basique (Amberlys.t A-21) préalablement séchée sous vide à 60"C. Le réacteur est refroidi à -20 C et on ajoute goutte à goutte 4,6 g d'hexafluoropropanesultone. L'isomérisation exothermique est catalysée par la résine basique, donnant le fluorure d'acide FCOCF(CF3) S02F. L'agitation est continuée pendant dix minutes après la fin de l'addition de la sultone. 1,9 g de diallylamine sont alors ajoutés très lentement à la solution précédente de manière à être toujours en défaut par rapport à la sultone isomérisée et permettre seulement l'attaque de la fonction la plus réactive, le fluorure d'acide carboxylique (-COF). Après la fin de l'addition de la diallylamine, l'agitation est maintenue pendant 30 min tandis que le mélange réactionnel revient à température ambiante. Aprés filtration de la solution pour séparer la résine, l'éther est évaporé et le liquide obtenu est distillé sous pression réduite sur une colonne à bande tournante. Le produit final (13) est un liquide incolore, soluble dans de nombreux solvants organiques tels que l'éther, l'acétone, le THF, l'acétonitriîe et le pentane. EXEMPLE 2 1,5 g du fluorure de sulfonyle (13) obtenu à l'exemple 1 ont été dissous dans 5 ml de THF et transformés en sel alcalin par action de 636 mg de triméthylsilanoate de potassium dissous dans 10 ml de THF. La réaction a été rapide et totale à température ambiante avec élimination de fluorotriméthylsilane gazeux (Eb = 16"C) dans les conditions de l'expérience. (C3H5)2NC0CF(CF3)SO2F + (CH3)3SioK -- K[ (C3H5)2NC0CF(CF3)S03]+ (CH3)3SiF Le THF a été chassé, le résidu repris à l'éther et le sel récupéré après filtration et évaporation de l'éther 1,42 g de sel de potassium ont ainsi été obtenus (rendement > 90t). I1 se présente sous forme de poudre blanche, peu hygroscopique, soluble dans l'eau et dans de nombreux solvants organiques tels que le THF et l'acétonitrile. Le sel de sodium peut être préparé de la même manière à partir du triméthylsilanoate de sodium. EXEMPLE 3 A 2 g du fluorure de sulfonyle obtenu à l'exemple 1 dissous dans 10 ml de THF sont ajoutés 600 mg de monohydrate de lithine. La suspension est agitée à température ambiante pendant 48 heures. La disparition totale du fluorure de sulfo nyle est vérifiée par chromatographie en phase vapeur (CPV). La réaction se déroule selon le schéma (C3H5)2NC0CF(CF3)SO2F + 2 LioH,H20 --- > Li[(C3Hs)2NC0CF(CF3)SO3] + LiF + 3H20 Le mélange est ensuite centrifugé puis, après évaporation du solvant, le résidu est repris dans l'éther et centrifugé ; le processus est répété 3 fois. Le sel est finalement précipité dans le pentane et séché à 60"C sous vide pendant 48h avant d'être conservé sous argon. EXEMPLE 4 6,6 g d'un ter-polymère d'oxyde d'éthylène (80%), de méthyl-glycidyl éther (15%) et d'allyl-glycidyl éther (5%) de masse Mw = 2,5.105 sont mis en solution dans l'acétonitrile. A la solution ainsi obtenue, on ajoute 1% en poids par rapport au polymère de peroxyde de benzoyle et 2,3 g du monomère ionique de l'exemple 3. Un film de complexe polymère-sel d'une épaisseur de 40 ,rm est obtenu par coulage de la solution dans un anneau de verre posé sur une plaque de poly(tétrafluoroéthylène) et évaporation du solvant. Le complexe peut être schématisé par la formule suivante Le film est ensuite chauffé sous atmosphère d'argon sec à 80"C pendant 3 h. Les doubles liaisons des groupements allyle du polymère et celles du sel ajouté réagissent entre elles après amorçage par le peroxyde pour former une trame réticulée. Le film obtenu est lavé plusieurs fois à l'acétone pour élimi ner le monomère résiduel et les oligomères de faible masse moléculaire. La Résonance Magnétique Nucléaire confirme l'immobilité des anions (mesure par la méthode du gradient de champ pulsé sur le 19F du sel). Le film a d'excellentes propriétés mécaniques et sa conductivité est de 7.10-5 (Qcm)-l à 65"C. Sa structure peut être schématisée par EXEMPLE 5 11 g de méthacrylate de méthoxy(oligooxyéthylène) formé par estérification du méthoxy(polyéthylène glycol) de masse 1000 par le chlorure de méthacryloyle sont mélangés à 50 ml d'eau et la solution est déoxygénée par barbotage d'argon et maintenue à 5"C. Ensuite 200 mg de persulfate de potassium K2S2Os associé à 260 mg de sulfate ferreux FeSO4,7H2O sont ajoutés en maintenant le mélange sous agitation, de même que 3,1 g du monomère ionique de l'exemple 2. La polymérisation est arrêtée par addition de 200 mg d'hydroquinone. Le mélange réactionnel est purifié par ultrafiltration, permettant l'élimination des molécules (sels, monomères, oligomères) de masses moléculaires inférieures à 10K daltons. Ensuite, le copolymère est séché sous vide à 60"C pendant plusieurs jours. L'étude de son spectre IR permet de calculer la quantité de sel incorporé dans le copolymère. La conductivité du copolymère est de 1.10-5 (Qcm)-1 à 53"C. EXEMPLE 6 On a élaboré un générateur électrochimique secondaire comportant des polymères selon la présente invention. L'anode est constituée par un film de lithium métallique de 14 ym d'épaisseur laminé sur une feuille de polypropylène de 8 ym, métallisé par 100 nm de nickel. L'électrolyte est le copolymère (15) de l'exemple 4. L'électrode positive est un matériau composite contenant 45% en volume de manganite de lithium de structure spinelle LiMn2O4, broyé en grain de 8 ym, 5% v/v de noir de carbone de type Ketjenblack EC-600-JD et 50% v/v du polymère de l'exemple 5. Un mélangeur à galets est utilisé pour obtenir une dispersion homogène des constituants de l'électrode positive dans l'acétonitrile, permettant, par une technique d'épandage, d'obtenir des films de 60 ,rm d'épaisseur sur un collecteur de courant constitué par une feuille de polypropylène métallisée par du nickel, similaire à celui de l'électrode négative. Le laminage des composants permet d'obtenir un générateur souple par action d'une quantité stoechiométrique de triméthylsilanoate de potassium dans le THF. Le sel est purifié par recristallisation dans l'eau. Un réacteur connecté à une rampe à vide est chargé avec 440 mg de tertiobutoxyde de potassium et 2,9 g du sel de potassium (17). Le système est dégazé sous vide et on admet dans le réacteur 25 g de THF, 13,5 g d'oxyde d'éthylène et 1,15 g d'allylglycidylether distillés sur miroirs de sodium. La polymérisation est effectuée à 80"C pendant 8 heures. Le copolymère est précipité dans l'hexane et purifié par dissolution dans 50 ml d'acétone et précipitation dans l'éther éthylique. Cette opération est répétée six fois ; dans les trois premières opéra- tions, 4 g de trifluorométhane sulfonate de lithium sont dissous dans 1'acétone permettant un échange des ions potassium du polymère par les ions lithium. Le polymère obtenu est séché sous vide. Sa conductivité à 25"C est de 2,2 10-6 (acm)-l. Ce polymère contient les unités x 30, y 1 ; z = 1 Un film réticulé ayant de bonnes propriétés mécaniques peut être obtenu par addition de 0,5t de peroxyde de benzoyle et chauffage à 80"C sous atmosphère d'argon pendant 24 heures. La conductivité ionique de ce matériau est de 1.10-5 (Qcm)-1 à 41"C. EXEMPLE 8 Le fluorure d'allyloxytétrafluroéthanesulfonyle de formule est préparé par une méthode analogue à celle de l'exemple 7 en remplaçant l'épibromhydrine par le bromure d'allyle. Le produit est purifié par distillation (Eb :121"C sous 2,2.104 Pa). Le dérivé correspondant du lithium est obtenu par action de l'hydroxyde de lithium dans le méthanol, filtration et séchage. 4 g d'un copolymère d'oxyde d'éthylène (90%) et d'allylglycidyléther (10%) sont dissous dans 30 ml d'acétonitrile et on ajoute 800 mg du sel de lithium tel que préparé et 30 mg de peroxyde de benzoyle. La solution est coulée pour former après évaporation un film de 40 pm d'épaisseur. Ce matériau est chauffé à 80"C sous atmosphère d'argon pendant 8 heures, ce qui permet une co-réticulation du sel et du polymère qui possédent des doubles liaisons réactives dont l'ouverture est initiée par les radicaux libres issus de la décomposition du peroxyde de benzoyle. Le réseau polymère obtenu est lavé dans quatre bains successifs d'acétone pour éliminer le sel n'ayant pas réagi et les traces d'oligomères. Le film, après séchage, a une conductivité de 10-5 (cm)-1 à 40"C. EXEMPLE 9 6,1 g du fluorure de sulfonyle préparé à l'exemple 1 sont dilués dans 30 ml de THF anhydre, auquel on ajoute 350 mg de nitrure de lithium Li3N. Le mélange est maintenu sous agitation pendant 48 heures à la température ordinaire. Après filtration et évaporation du solvant, on obtient 5,5 g du sel de lithium de la sulfonimide Ce sel est incorporé par co-réticulation à un polymère ionique semblable à celui de l'exemple 4. Un réseau contenant 17% en poids de sel fixé (20) a une conductivité de 3.10-5 (Qcm)-1 à 35"C. EXEMPLE 10 2,4 g de fluorure d'allyloxytétrafluroéthanesulfonyle préparé selon l'exemple 8 sont mis en solution dans un mélange d'acétonitrile (20 ml) et de pyridine (lOml) anhydres, et la solution est traitée par 3,02 g de sel de sodium du bis(trifluorométhanesulfonyle)méthane auquel sont ajoutés 150 y1 de triéthylamine et 50 mg de diméthylaminopyridine, suivant le schéma réactionnel Na(CF3SO2)2CH + QSO2F + (C2H5)3N --- > NaF + [QSO3(CF3SO2)2C], (C2H5)3NH+ Q représentant ici le groupement allyloxytétrafluroéthane. Le dérivé correspondant du lithium est obtenu par action de 1,2 g de phosphate lithium en suspension dans le méthanol, filtration et séchage. D'une manière similaire à celle de l'exemple 8, 4 g d'un copolymère d'oxyde d'éthylène (90%) et d'allylglycidyléther (10%) sont dissous dans 30 ml d'acétonitrile et on ajoute 1,2 g du sel de lithium tel que préparé et 40 mg de peroxyde de benzoyle. La solution est coulée pour former après évaporation un film de 35 m d'épaisseur. Ce matériau est chauffé à 80"C sous atmosphère d'argon pendant 8 heures, pour obtenir une coréticulation du sel et du polymère. Le réseau polymère obtenu est lavé dans quatre bains successifs d'acétone pour éliminer le sel n'ayant pas réagi et les traces d'oligomères. Le film, après séchage, a une conductivité de 3.10-5 (0cm)-l à 40 C. EXEMPLE 11 2,59 g de fluorure de glycidyloxytétrafluoroéthanesulfo- nyle de l'exemple 7 sont transformés en sel de potassium de 1 'acide 2, 2-dihydroxypropyloxytétrafluoroéthanesulfonique par traitement par 22 ml d'une solution de potasse 1 M à 80"C pendant 1 heure. Le pH est ajusté à 7 à l'aide d'une solution d'acide sulfurique 1M et l'eau est chassée à l'aide d'un évaporateur rotatif. Le solide obtenu est extrait avec 25 ml d'éthanol anhydre, le sulfate de potassium insoluble est éliminé par filtration. Après séchage, on obtient 2,4 g du sel de structure 12,7 g de a, diaminooligooxyéthylene (Jeffamin- ED600, commercialisée par Texaco) sont traités par 1,96 g de bis(trichlorométhylcarbonate) (triphosgène) en présence de 5 g de résine basique AmberlystR A-21, commercialisé par Rohm & Haas, pour former le diisocyanate correspondant ; 6,8 g de ce composé, 8,8 g de poly(oxyéthylène triol) de masse 2000 (commercialisé par Denko Kagaku), 926 mg du sel (21) et 40 mg de 4-diméthylaminopyridine sont mélangés dans 10 ml de dichlorométhane et coulés entre deux plaques de verre séparées par un joint de 1 mm d'épaisseur. La polycondensation s'effectue en 48 heures, catalysée par la diméthylaminopyridine. La membrane est démoulée et extraite par de l'acétone pour éliminer le sel n'ayant pas réagi et les traces d'oligomères. L'opération est répétée quatre fois. La membrane, après séchage, a une épaisseur de 400 ym, et une conductivité de 9.10-6 (Qcm)-1 à 25"C. Cette membrane a d'excellentes propriétés mécaniques et peut être utilisée dans des dispositifs à transmission optique modulable, utilisant en particulier le Bleu de Prusse KtFe2(cN)6] comme matériau électrochrome. EXEMPLE 12 2,44 g du sel de sodium de l'exemple 10 sont mis en solution dans 10 ml d'eau et traités par 2,7 mg de bromure de tétrapropylammonium. Le précipité d'allyloxytétrafluroéthanesulfonate de tétrapropylammonium est recristallisé dans l'eau chaude. 5 g de copolymère de butadiène (70 moles t) et d'acrylonitrile (30 moles t) sont dissous dans l'acétone. A la solution homogène sont ajoutés 800 mg du sel d'ammonium préparé précédemment et 100 mg de peroxyde de benzoyle. La solution est coulée pour former après évaporation un film de 35 ym d'épaisseur. Ce matériau est chauffé à 80"C sous atmosphère d'argon pendant 8 heures, pour obtenir une co-réticulation du sel et du polymère. On obtient un matériau dont les propriétés mécaniques sont comparables à celles de l'élastomère butadiène-acrylonitrile sans adjonction d'allyloxytétrafluroéthanesulfonate de tétrapropylammonium. Le matériau incluant le monomère de l'invention a une conductivité de 3.10-7 (cm)-1 à la température ambiante et de bonnes propriétes antistatiques. EXEMPLE 13 A 2,27 g de N-méthyl-aminopropyl triméthoxysilane en solution dans 15 ml d'éther éthylique anhydre maintenu à 0 C, sont ajoutés 2,3 g de phosphate de lithium Li3Po4 anhydre. Par une ampoule à brome sont ajoutés goutte à goutte 2,3 g de perfluoropropane sultone, puis 1 ml de pyridine anhydre. Le mélange est agité sous argon pendant 24 heures en laissant la température remonter à l'ambiante. La suspension est filtrée et évaporée. On obtient le sel de lithium 1,5 g d'isocyanatopropyltriméthoxysilane sont dissous dans 10 ml de THF anhydre et on ajoute 2,33 g de O,O'-bis (2-aminopropyl)polyéthylène glycol 800) (Jeffaminee ED 900 commercialisé par Texaco). Après réaction des liaisons isocyanate sur les groupements -NH2 terminaux de l'oligomère (24 heures), formant des liaisons urée, on ajoute 400 mg du sel de lithium préparé précédemment qui se dissout ; le THF est éliminé dans un évaporateur rotatif. Un copolymère conducteur ionique est obtenu par hydrolyse-condensation de ce mélange de monomères. Pour cela, on ajoute 10 ml de méthanol contenant à 0,5 ml d'eau. Ensuite, la solution est coulée dans un moule en PTFE et la polycondensation est effectuée dans une étuve à 60"C pendant 12 jours. On obtient ainsi un matériau transparent et flexible ayant cependant une grande résistance aux rayures. Sa conductivité ionique est de 1,5.10-6 (Qcm)-1 à 25"C. Ce polymère organosilicié peut être dissous dans l'eau et déposé en couche mince sur du verrue, auquel il présente une bonne adhérence, pour constituer un vitrage électrochrome. EXEMPLE 14 23 g de perfluoropropylène sultone isomériséede l'exemple 1 sont additionnés goutte à goutte à 100 ml d'eau maintenue à 1"C. Un dégagement de dioxyde de carbone accompagne la réaction. Le mélange diphasique est amené à un pH d'environ 5 par addition de bicarbonate de sodium. Après séparation de la phase aqueuse surnageante, le composé obtenu est distillé et l'on obtient 16 g de FC(CF3)HSO2F. 9,2 g de ce composé sont dissous dans 60 ml d'éther éthylique anhydre auxquels sont ajoutés 5 ml de pyridine et 5 ml de triéthylamine. 4,5 ml de chlorure d'acryloyle sont additionnés goutte à goutte. Le précipité de chlorhydrate de pyridinium formé est éliminé par centrifugation et l'éther est chassé à l'aide d'un évaporateur rotatif. Le composé obtenu est distillé, puis traité par une quantité stoechiométrique de triméthylsilanoate de lithium dans le THF. La structure du monomère-sel ainsi obtenu est représentée par: Ce composé possède une double liaison active suceptible d'homopolymériser ou de co-polymériser pour former des polyélectrolytes. EXEMPLE 15 Un copolymère solvatant est préparé par condensation de glyoxal et de O,O'-bis(2-aminopropyl)polyéthylène glycol 500 (Jeffamin o ED600) en présence d'acide acétique. La poly-base de Schiff ainsi obtenue est hydrogénée par le complexe hydrure de bore-triméthylamine pour donner un polymère séquencé contenant les séquences (C2H4O) ~11[C2H4N(H)C2H4N(H)](C2H4 ) =11 Le polymère est purifié par ultrafiltration (coupure à 5K daltons). Sa structure est schématisée par A 2 g de résine échangeuse d'ions faiblement basique (AmberlysiQR A-21), préalablement séchée sous vide à 60"C, en suspension dans 40 ml d'acétonitrile anhydre maintenu à -10"C, sont ajoutés goutte à goutte 2,3 g d'hexafluoropropanesultone. Après isomérisation, on ajoute par une ampoule à brome, 10 g du polymère séché sous vide à 80"C dissous dans 60 ml d'acétonitrile anhydre, puis 1,2 g de triméthylsilanoate de lithium en solution dans le THF. La solution obtenue est filtrée et le polymère est précipité par l'éther, puis purifié par 3 dissolutions successives dans l'acétone, suivies de précipitations dans l'éther. Le matériau obtenu peut être représenté par la structure suivante La conductivité ionique du polymère obtenu est de 1,5.10-5(ncm)-1 à 25"C. I1 est soluble dans l'eau et dans les solvants polaires aprotiques tels que l'acétonitrile, l'acétone, la diméthylformamide. EXEMPLE 16 La chlorotrifluoroéthane sultone est préparée par action du chlorotrifluoroéthylène sur l'anhydride sulfurique. On obtient après isomérisation le fluorure d'acide FCOC(Cl)FSOzF qui est traité par la diallylamine dans les conditions de l'exemple 1. Par action de l'hydroxyde de lithium dans ltétha- nol, on obtient Li[(C3Hs)2NC0CF(Cl)SO3]. Un poly (méthoxy-éthoxy- éthoxyphosphazène) est préparé selon une variante du procédé décrit par H. R. Allcock, et al, Macromolecules 19, 1508 (1986) , en remplaçant 5% en moles des groupements méthoxyéthoxy éthanol par l'alcool allylique lors de la réaction de substitution des atomes de chlore du poly (dichlorophosphazène). Ce polymère-solvant contient alors des groupements solvatants et des motifs allyle permettant une réticulation. Le polymère obtenu peut être représenté par 5 g de ce polymère, 800 mg du sel de lithium préparé précédemment et 150 mg de peroxyde de benzoyle sont co-dissous dans l'acétone et le solvant évaporé pour laisser un film de 37 m d'épaisseur. Après traitement à 80"C sous argon pendant 2 h, on obtient une membrane élastique ayant une conductivité de 1,5.10-5(Bcm)-1 à 30"C. EXEMPLE 17 3,5 g du sel de l'exemple 3 sont dissous dans 30 ml d'eau et l'on ajoute 100 mg d'acide azobis (cyanovalérique). La solution est dégazée par barbotage d'argon et chauffée à 80"C pendant 4 h. Le polymère est précipité par le dioxane et séché sous vide primaire. Un monomère de type N-oligooxyéthylène pyrrole est préparé par réaction de Jeffamin r M-100 sur le diméthoxytétrahydrofurane en présence d'acide acétique. Dans une cellule électrochimique contenant 50 ml d'acétonitrile, on dissout 900 mg du polymère ionique préparé ci-dessus et 1 g du pyrrole substitué. Une polymérisation par oxydation anodique est effectuée à + 0,95 V par rapport à l'électrode de référence Hg/HgzC12 correspondant au passage de 220 Cb. L'électrode de travail se recouvre d'un film flexible de couleur noire contenant le polypyrrole dopé sous forme cationique, les charges étant compensées par celles des anions du polymère ionique. Ce matériau possède une conductivité mixte, ionique et électronique, et des propriétés électrochromes. REVENDICATIONS 1. Composé répondant à la formule générale (1) suivante: dans laquelle - A représente l'un des groupes R1R2N-CO-, R3-O-CF2- ou R3- - Z représente F, C1, -OSi(CH3)3 ou un groupement ionique; Z étant différent de F lorsque A représente R3-O-CF2- ou R3-; - X représente F, C1, H ou RF ; X étant RF lorsque A représente R3-; - les radicaux R1, R2 et R3 identiques ou différents, sont choisis parmi les radicaux organiques non perfluorés polymérisables; - RF est choisi parmi les radicaux perfluoroalkyle et les radicaux perfluoroaryle. 2. Composé selon la revendication 1, caractérisé en ce que Z représente un groupement ionique choisi parmi l/mM [-O]~, r 1/mMm+[-CH(SO2Q)]- et 1/mMm+[-C(SO2Q)2]-, Q représentant -RF OU -CFX-A, avec X = RF lorsque A = R3 ; Me représentant un ion dtun métal ayant la valence m, choisi parmi les métaux alcalins, les métaux alcalino-terreux, les métaux de transiton et les terres rares, ou un ion ammonium répondant à la formule NH Rj+, ou un ion amidinium répondant à la formule RC(NH2jRj)2+, ou un ion guanidinium répondant à la formule C(NH2-jRj)3+, avec j = 0, 1 ou 2, R étant choisi parmi l'hydrogène, un groupement alkyle, oxaalkyle ou aryle. 3. Composé selon l'une quelconque des revendications 1 ou 2, caractérisé en ce que RF est choisi parmi les groupements perfluoroalkyle ayant de 1 à 8 atomes de carbone, et les groupements perfluoroaryle ayant de 6 à 8 atomes de carbone. 4. Composé selon l'une quelconque des revendications 1 à 3, caractérisé en ce que les groupements R1, R2 ou R3, identiques ou différents, comportent une fonction polymérisable par voie radicalaire, par voie anionique, par voie cationique, par polycondensation, par voie stéréospécifique, ou une fonction permettant une électropolymérisation. 5. Composé selon la revendication 4, caractérisé en ce que les groupements R1, R2 ou R3 comportent des doubles liaisons du type vinyle, allyle, vinylbenzyle ou acryloyle. 6. Composé selon la revendication 4, caractérisé en ce que les groupements R1, R2 ou R3 comportent une fonction oxirane, une fonction oxétane, une fonction azétidine ou une fonction aziridine. 7. Composé selon la revendication 4, caractérisé en ce que les groupements R1, R2 ou R3 comportent une fonction alcool, une fonction thiol, une fonction amine, une fonction isocyanate ou une fonction trialcoxysilane. 8. Composé selon la revendication 1, caractérisé en ce qu'il répond à l'une des formules suivantes 1/mMm+[A-CFX-SO3]-, 1/mMm+ [A-CFX-SO2-N-SO2-RF]-, 1/mM[A-CFX-SO2-C(SQ-RF) 2] 1/mMm+[A-CFX-SO2-CH(SO2-RF)]- I/mPIPR[A1-CFX7-S02-N-S02-CFX2-A2-, 1/mMm+ [A1 -CFX1-SO2-CH (SO2-CFX2-A2)]-, 1/mMm+ [A1-CFX1-SO2-C(SO2-CFX-A2)2]-, dans lesquelles A, X et M ont la signification donnée précédemment ; A1 et A2, identiques ou différents, étant choisis parmi les groupements A cités précédemment ; X1 et X2, identiques ou différents, étant choisis parmi les groupements X cités précédemment, X étant RF Si A est R3. 9. Procédé de préparation d'un composé selon la revendication 1 dans lequel A représente R1R2N-CO- et Z représente F, caractérisé en ce qu'il consiste à faire réagir le fluorure d'acide sulfonyl acétique F-COCFX-SO2F avec une amine R1R2NH en présence d'une base. 10. Procédé de préparation d'un composé selon la revendication 1 dans lequel Z représente Cîr caractérisé en ce qu'il consiste à faire réagir le composé A-CFX-SO2F avec un chlorure 1/mMm+Cl-. 11. Procédé de préparation d'un composé selon la revendication 1 dans lequel Z représente -OSi(CH3)3, caractérisé en ce qu'il consiste à faire réagir le composé A-CFX-SO2F avec un agent de silylation tel que l'hexaméthyldisiloxane. 12. Procédé de préparation d'un composé selon la revendi cation 1 dans lequel Z représente VmMm+[O]-, caractérisé en ce qu'il consiste à faire réagir le composé A-CFX-SO2F avec Mf (OH ) ou 1/mMm+[OSi(CH3)3]-. 13. Procédé de préparation d'un composé selon la revendication 1 dans lequel Z représente l/mMm+[-N-SO2-Q-, l/mMm+[-CH(S02-Q)] ou 1/mMm+[-C(SO2-Q)2]-, Q représentant -RF OU -CFX-A, avec X = RF lorsque A = R3, caractérisé en ce qu'il consiste à faire réagir le composé A-CFX-SO2F avec respectivement l/mMm+[HNSO2Q] , l/mMm+[H(SO2Q)]- ou 1/mMm+[HC(SO2Q)2]-, en présence d'une base nucléophile. 14. Procédé de préparation d'un composé selon la revendication 1 présentant une structure symétrique telle que 1/mb[ (A-CFX-SO2) 2N] - ou Vmb[ (A-CFX-SO2) 2CH] - ou 1/mMm+[(A-CFX-SO2)3C]-, caractérisé en ce qu'il consiste à faire réagir le composé A-CFX-SO2F respectivement avec le nitrure ionique Li3N ou le carbure ionique C3A14 dans un solvant aprotique polaire. 15. Polymère obtenu par polymérisation d'un composé selon l'une des revendications 1 à 8. 16. Polymère selon la revendication 15, caractérisé en ce qu'il est homopolymère. 17. Polymère selon la revendication 15, caractérisé en ce qu'il est obtenu par copolymérisation avec au moins un autre monomère. 18. Polymère selon la revendication 15, caractérisé en ce qu'il est obtenu par copolymérisation avec un polymère préexistant. 19. Polymère selon l'une quelconque des revendication 15 à 18, caractérisé en ce que le substituant Z est un groupement ionique. 20. Matériau à conduction ionique contenant un polymère selon la revendication 19. 21. Application d'un matériau selon la revendication 20 à la réalisation d'un dispositif électrochimique.